(57)【特許請求の範囲】
【請求項１】
下記一般式（１）で表される化合物を含有することを特徴とする木材含浸処理用硬化性組成物。
【化１】
0003576343.tif 000011
但し、式（１）において、Ｒ１  〜Ｒ５  は以下に示す基であり、ａ＝０又は１、ｂ＝０又は１で、かつａ＋ｂ＝１又は２である。
Ｒ１  及びＲ２  ：水素原子又はメチル基であり、それらは同一であっても異なっていても良い。
Ｒ３  及びＲ４  ：二塩基酸無水物又は二塩基酸からジカルボニルオキシ基又は２個のカルボキシル基を除いた炭素数２〜８の残基であり、それらは同一であっても異なっていても良い。
Ｒ５  ：２個のグリシジルエーテル基を有するエポキシ化合物から２個のグリシジル基を除いた残基である。
【請求項２】
一般式（１）で表される化合物において、Ｒ５  が下記構造からなることを特徴とする請求項１記載の木材含浸用硬化性樹脂組成物。
Ｏ（ＣＨ２  ＣＨ２  Ｏ）ｎ
但し、ｎ＝１〜１５０である。
【請求項３】
組成物に含まれる一般式（１）で表される化合物の一部又は全部が、有機アミン又はアンモニアで中和されたものを含有する水溶液からなることを特徴とする請求項１又は請求項２記載の木材含浸処理用硬化性組成物。
【発明の詳細な説明】
【０００１】
【発明の属する技術分野】
本発明は、木材に含浸させ硬化させることにより木材の諸性質を改善することができる木材含浸処理用硬化性組成物に関するものであり、本発明の組成物は、住宅設備及び建築材料等に使用される木材の改質に使用することができ、これらを使用する分野で賞用され得るものである。
尚、本明細書においては、アクリロイル基又はメタクリロイル基を（メタ）アクリルと表し、アクリレート又はメタクリレートを（メタ）アクリレートと表し、アクリル酸又はメタクリル酸を（メタ）アクリル酸と表す。
【０００２】
【従来の技術】
従来より、木材の寸法安定性、硬度、耐吸水性、耐吸湿性及び耐摩耗性等を改良するために、木材に樹脂又はモノマー等からなる木材含浸処理用組成物を含浸させ、硬化させる方法が知られている。この方法により得られる木材プラスチック複合体は、ＷＰＣ（ウッド  プラスチック  コンビネーション）と呼ばれ、種々の建築材料等に利用されている。
【０００３】
これまで知られている代表的なＷＰＣとしては、内孔充填型ＷＰＣ、バルキング型ＷＰＣ、水酸基置換型ＷＰＣ及びグラフト型ＷＰＣがあった。
【０００４】
内孔充填型ＷＰＣとは、細胞の内孔に樹脂を充填し、これにより木材内部の水分や蒸気の移動を阻害し、寸法安定性等の性能を向上させるものである。内孔充填型ＷＰＣで使用される代表的な組成物としては、不飽和ポリエステル等の反応性樹脂やメタクリル酸メチル等のモノマーを、スチレンや有機溶剤により希釈されたものが知られている。しかしながら、これらの反応性樹脂又はモノマーからなる組成物は、木材の細胞内孔を十分に充填することが困難であるため、満足な性能を有するＷＰＣ化木材を得ることができなかった。又、これらの組成物は、反応性が充分でないために、未硬化モノマーが木材中に残ってしまい、硬化後に行われる切削工程や研磨工程で、未硬化モノマーが木屑に含まれてしまい、悪臭の問題を発生させていた。又、組成物において、反応性樹脂又はモノマーを溶解させている有機溶剤やスチレン等のモノマーは、揮発性が高いために引火の危険性があり、又悪臭の問題もあった。
【０００５】
一方バルキング型ＷＰＣとは、細胞の細胞壁中のセルロースの非結晶領域を膨潤させた状態で、樹脂により固定するもので、これにより外部からの水分の侵入を阻害し、寸法安定性等の性能を向上させるものである。バルキング型ＷＰＣで使用される代表的な化合物としては、ポリエチレングリコール、ポリエチレングリコールモノメタクリレート及びポリエチレングリコールジアクリレート等がある（特開平５−２２０７１２号公報）。一般的にこれらの化合物は、水溶液として使用されており、水は木材の膨潤剤として機能している。しかしながら、ポリエチレングリコールを使用する場合は、その分子量が小さいと、経時的にポリエチレングリコールがブリードしてくるという耐久性の点で問題があり、他方その分子量が大きいと、木材への含浸量が少なくなるために、高い性能のＷＰＣ化木材が得られなくなるという欠点を有するものであった。又、ポリエチレングリコールモノメタクリレートやポリエチレングリコールジアクリレートを使用する場合は、その分子量が小さいと水との親和性が悪く、水溶液にすることが困難であり、又分子量が大きいと、前記と同様に木材への含浸量が少なくなるために、高い性能のＷＰＣ化木材が得られないというものであった。
【０００６】
水酸基置換型ＷＰＣとは、木材細胞の細胞壁中におけるセルロースの水酸基を疎水性の基に置き換え、処理木材への水分の浸透を防ぎ、さらに寸法安定性を付与するものである。この方法に使用される代表的な化合物としては、無水酢酸が知られており、これにより水酸基がアセチル化処理される。しかしながら、このような処理を施したとしても、得られるＷＰＣ化木材は、外部からの水分の浸透を充分に阻止することが難しく、又寸法安定性が満足なものではなかった。さらに、アセチル化処理を行った場合には、副生する酢酸による臭気が問題になる場合もあった。
【０００７】
グラフト型ＷＰＣとは、木材細胞の細胞壁中におけるセルロースの水酸基同士、又はセルロースの水酸基と樹脂とを結合させる方法で、細胞壁の動きを固定することにより、寸法安定性を付与するものである。公知の方法としては、多価カルボン酸と多価アルコールを木材中に含浸させ、脱水縮合する方法（特開昭６４−８００１号公報）や、木材中のセルロースの水酸基に二塩基酸無水物を付加し、カルボン酸含有エステル化木材を形成させ、その後エポキシ化合物を含浸させる方法（特開昭６３−５４２０４号公報）や、木材中に二塩基酸無水物とジエポキシ化合物、又は水酸基と反応性基とを併せ持つ化合物を含浸、硬化させる方法（特開平４−２５９５０６号公報）が知られている。しかしながらこれらの化合物を使用する方法では、これらの方法で使用される化合物が細胞壁に充分に浸透しないため、木材に充分なバルキングを発生させることは難しく、結果として寸法安定性に優れるＷＰＣ化木材が得られ難かった。
【０００８】
【発明が解決しようとする課題】
本発明者らは、低揮発性で取り扱いが容易で、木材への含浸性に優れ、反応性が高く、含浸処理した木材に耐湿性、寸法安定性を付与することができる木材含浸処理用硬化性組成物を見い出すため鋭意検討を行ったのである。
【０００９】
【課題を解決するための手段】
本発明者らは、上記問題点を解決するため鋭意検討した結果、下記一般式（１）で表される化合物を含有する組成物、さらに好ましくは当該化合物のカルボキシル基が有機アミン又はアンモニア水で中和された水溶液を、木材に含浸させ、硬化させることが非常に有効であることを見出し、本発明を完成するに至った。
【００１０】
【化２】
0003576343.tif 000002
【００１１】
但し、式（１）において、Ｒ１  〜Ｒ５  は以下に示す基であり、ａ＝０又は１、ｂ＝０又は１で、かつａ＋ｂ＝１又は２である。
Ｒ１  及びＲ２  ：水素原子又はメチル基であり、それらは同一であっても異なっていても良い。
Ｒ３  及びＲ４  ：二塩基酸無水物又は二塩基酸からジカルボニルオキシ基又は２個のカルボキシル基を除いた炭素数２〜８の残基であり、それらは同一であっても異なっていても良い。
Ｒ５  ：２個のグリシジルエーテル基を有するエポキシ化合物から２個のグリシジル基を除いた残基である。
以下、本発明を詳細に説明する。
【００１２】
【発明の実施の形態】
本発明の木材含浸処理用硬化性組成物における必須成分の上記一般式（１）で表される化合物〔以下化合物（１）という〕は、２個のグリシジルエーテル基を有するエポキシ化合物の２個のエポキシ基に対して、（メタ）アクリル酸を等モル付加反応させて得られる化合物の水酸基に、さらに二塩基酸無水物又は二塩基酸が付加又はエステル化したものである。
【００１３】
上記一般式（１）において、Ｒ３  及びＲ４  は、二塩基酸無水物又は二塩基酸からジカルボニルオキシ基又は２個のカルボキシル基を除いた炭素数２〜８の残基であり、それらは同一であっても異なっていても良い。Ｒ３  及びＲ４  の具体例としては、炭素数が２〜８である、直鎖状又は分岐状アルキレン基、不飽和二重結合を有する直鎖状又は分岐状アルキレン基、環状アルキレン基、不飽和二重結合を有する環状アルキレン基又は芳香族基等がある。
【００１４】
直鎖状又は分岐状アルキレン基としては−ＣＨ２  ＣＨ２  −、−ＣＨ２  ＣＨ（ＣＨ３  ）−等が挙げられ、不飽和二重結合を有する直鎖状アルキレン基としては、−ＣＨ＝Ｃ−、−ＣＨ＝Ｃ（ＣＨ３  ）−、−ＣＨ２  −Ｃ（＝ＣＨ２  ）−等が挙げられる。
【００１５】
環状アルキレン基としては、下記のものがその例として挙げられる。
【００１６】
【化３】
0003576343.tif 000003
【００１７】
不飽和二重結合を有する環状アルキレン基としては、下記のものがその例として挙げられる。又、当該環状アルキレン基は、塩素の様なハロゲン原子が付加したものであっても良い。
【００１８】
【化４】
0003576343.tif 000004
【００１９】
芳香族基としては、下記のものがその例として挙げられる。
【００２０】
【化５】
0003576343.tif 000005
【００２１】
ここで化合物（１）の原料の二塩基酸無水物又は二塩基酸〔以下二塩基酸（無水物）と表す〕としては、例えば、コハク酸（無水物）、マレイン酸（無水物）、イタコン酸（無水物）、フタル酸（無水物）、テトラヒドロフタル酸（無水物）、ヘキサヒドロフタル酸（無水物）、４−メチルテトラヒドロフタル酸（無水物）、４−メチルヘキサヒドロフタル酸（無水物）、３−メチルテトラヒドロフタル酸（無水物）、ナジック酸（無水物）、メチルナジック酸（無水物）及びクロレンド酸（無水物）等が挙げられる。
【００２２】
又、上記一般式（１）において、Ｒ５  は、２個のグリシジルエーテル基を有するエポキシ化合物から２個のグリシジル基を除いた残基であり、具体的には、−ＯＣＨ２  ＣＨ２  Ｏ−、−ＯＣＨ２  ＣＨ（ＣＨ３  ）Ｏ−、−ＯＣＨ２  Ｃ（ＣＨ３  ）２  ＣＨ２  Ｏ−、−Ｏ（ＣＨ２  ）４  Ｏ−、−Ｏ（ＣＨ２  ）５  Ｏ−及び−Ｏ（ＣＨ２  ）６  Ｏ−等のアルキレンジオキシ基、−Ｏ（ＣＨ２  ＣＨ２  Ｏ）２  −、−Ｏ（ＣＨ２  ＣＨ２  Ｏ）３  −、−Ｏ（ＣＨ２  ＣＨ２  Ｏ）４  −、−Ｏ（ＣＨ２  ＣＨ２  Ｏ）ｎ  −、−Ｏ〔ＣＨ２  ＣＨ（ＣＨ３  ）Ｏ〕２  −、−Ｏ〔ＣＨ２  ＣＨ（ＣＨ３  ）Ｏ〕３  −及び−Ｏ〔ＣＨ２  ＣＨ（ＣＨ３  ）Ｏ〕ｎ  −等のポリオキシアルキレンオキシ基、例えば下記一般式で表される、ビスフェノール型基又はアルキレンオキサイドが付加したビスフェノール型基、
【００２３】
【化６】
0003576343.tif 000006
【００２４】
（Ｒ６  は水素原子又はメチル基であり、Ｒはエチレン基又はプロピレン基であり、ｍは０〜２０の整数である。）
【００２５】
並びに例えば下記一般式で表される、水添ビスフェノール型基又はアルキレンオキサイドが付加した水添ビスフェノール型基である。
【００２６】
【化７】
0003576343.tif 000007
【００２７】
（Ｒ７  は水素原子又はメチル基であり、Ｒはエチレン基又はプロピレン基であり、ｐは０〜２０の整数である。）
【００２８】
これらのＲ５  中でも、アルキレンジオキシ基及びポリオキシアルキレンオキシ基が好ましく、より好ましくは化合物（１）の水溶性に優れる点で、Ｏ（ＣＨ２  ＣＨ２  Ｏ）ｎ  〔ｎ＝１〜１５０〕で表されるエチレンジオキシ基、ポリオキシエチレンオキシ基である。
【００２９】
又、式（１）において、ａ＝０又は１、ｂ＝０又は１で、かつａ＋ｂ＝１又は２である。即ち、化合物（１）は、２個のグリシジルエーテル基を有するエポキシ化合物（以下単にエポキシ化合物という）の（メタ）アクリル酸付加物において、２個の水酸基の少なくとも１個に、二塩基酸（無水物）が付加又はエステル化したものである。
【００３０】
ここで化合物（１）の原料のエポキシ化合物としては、例えば、エチレングリコールのジグリシジルエーテル、プロピレングリコールのジグリシジルエーテル、ブタンジオールのジグリシジルエーテル、ペンタンジオールのジグリシジルエーテル、ヘキサンジオールのジグリシジルエーテル及びネオペンチルグリコールのジグリシジルエーテル等のアルキレングリコールのジグリシジルエーテル、並びにジエチレングリコールのジグリシジルエーテル、トリエチレングリコールのジグリシジルエーテル、テトラエチレングリコールのジグリシジルエーテル、ポリエチレングリコールのジグリシジルエーテル、ジプロピレングリコールのジグリシジルエーテル、トリプロピレングリコールのジグリシジルエーテル及びポリプロピレングリコールのジグリシジルエーテル等のポリアルキレングリコールのジグリシジルエーテル等が挙げられる。又、ビスフェノールＡのジグリシジルエーテル及びビスフェノールＦのジグリシジルエーテル等のビスフェノール型ジグリシジルエーテル、ビスフェノールＡのアルキレンオキサイド付加物のジグリシジルエーテル及びビスフェノールＦのアルキレンオキサイド付加物のジグリシジルエーテル等のビスフェノールのアルキレンオキサイド付加物のジグリシジルエーテル、水添ビスフェノールＡのジグリシジルエーテル及び水添ビスフェノールＦのジグリシジルエーテル等の水添ビスフェノールＡ型ジグリシジルエーテル、並びに水添ビスフェノールＡのアルキレンオキサイド付加物のジグリシジルエーテル及び水添ビスフェノールＦのアルキレンオキサイド付加物のジグリシジルエーテル等の水添ビスフェノールのアルキレンオキサイド付加物のジグリシジルエーテル等が挙げられる。ここでアルキレンオキサイドとしては、エチレンオキサイド及びプロピレンオキサイド等が挙げられる。
【００３１】
化合物（１）は、従来より知られた方法により製造されたものであればよく、その方法としては、反応器に、無溶剤で、又は有機溶媒を使用して、エポキシ化合物、（メタ）アクリル酸、触媒及び重合禁止剤を加え、７０〜１４０℃で加熱攪拌し、エポキシ化合物のエポキシ基に（メタ）アクリル酸を付加反応させて、エポキシ化合物の（メタ）アクリル酸を付加物を得た後、反応液にさらに二塩基酸（無水物）、好ましくは二塩基酸無水物を加え、同様の反応温度で攪拌を行して、付加反応を行う方法等が挙げられる。有機溶媒を使用した場合は、反応後に必要に応じて減圧蒸留により該溶媒を除くこともできる。有機溶剤としては、（メタ）アクリル酸と反応しないものを使用し、ベンゼン、トルエン、キシレン、シクロヘキサン、酢酸ブチル及びメチルイソブチルケトン等が挙げられる。触媒としては、Ｎ，Ｎ−ジメチルベンジルアミン、トリエチルアミン及びＮ，Ｎージメチルアニリン等の３級アミン類、テトラジエチルアンモニウムクロライド、テトラブチルアンモニウムブロミド及びベンジルトリメチルアンモニウムクロリド等の４級アンモニウム塩類、ジエチルアンモニウムクロリド等の２級アミンの塩酸塩類、並びにトリフェニルフォスフィン等のリン化合物類等が挙げられる。又、重合禁止剤としては、ハイドロキノン、ハイドロキノンモノメチルエーテル、カテコール、フェノチアジン及びＮ−ニトロソフェニ−ルヒドロキシルアミンアルミニウム塩等が挙げられる。
エポキシ化合物と（メタ）アクリル酸の反応割合は、エポキシ化合物１モルに対して（メタ）アクリル酸を２倍モル又はそれ以上であり、又エポキシ化合物の（メタ）アクリル酸付加物に対する二塩基酸（無水物）の反応割合は、エポキシ化合物の（メタ）アクリル酸付加物１モルに対して二塩基酸（無水物）を１〜２倍モル又はそれ以上であるが、実際の反応においてはそれぞれの化合物の反応性を勘案して、その仕込量を適宜増減させることもできる。
【００３２】
○その他の配合物
本発明の木材含浸処理用組成物には、必要に応じて種々の成分を配合することができる。例えば組成物の粘度を低下させるために、有機溶媒、反応性希釈剤又は水を配合できる。
【００３３】
有機溶媒としては、例えばメチルエチルケトン及びメチルイソブチルケトン等のケトン類、酢酸エチル及び酢酸ブチル等の酢酸エステル類、トルエン及びキシレン等の芳香族炭化水素類、メタノール及びイソプロピルアルコール等のアルコール類、メチルセロソルブ及びエチルセロソルブ等のセロソルブ類、並びにメチルセロソルブアセテート及びエチルセロソルブアセテート等のセロソルブアセテート類等を挙げることができ、これらは２種以上を併用することもできる。
化合物（１）の製造において、有機溶媒を使用した場合には、反応後除去することなくそのまま組成物の有機溶媒として使用することもできる。
これらの有機溶媒の中でもアルコール類を使用することが、木材を膨張させることができ、組成物の木材への含浸性を向上させることができるため好ましい。
【００３４】
又、反応性希釈剤の代表例は、分子中に（メタ）アクリロイル基を有する化合物であり、粘度が２５℃で５０ｃｐｓ以下のものが、組成物の粘度を低下させる効果が大きいため好ましい。分子中に（メタ）アクリロイル基を有する化合物としては、例えば、テトラヒドロフルフリル（メタ）アクリレート、フェノキシエトキシエチル（メタ）アクリレート、ネオペンチルグリコールジ（メタ）アクリレート及びヘキサンジオールジ（メタ）アクリレート等がある。これらの分子中に（メタ）アクリロイル基を有する化合物は市販されており、例えばテトラヒドロフルフリルアクリレート〔大阪有機化学工業（株）製ビスコート１５０〕、フェノキシエトキシエチルアクリレート〔東亞合成（株）製アロニックスＭ１０１〕、ネオペンチルグリコールジアクリレート〔大阪有機化学工業（株）製ビスコート２１５〕、ヘキサンジオールジアクリレート〔大阪有機化学工業（株）製ビスコート２３０〕等がある。これらの他にも、メチル（メタ）アクリレート及びエチル（メタ）アクリレート等のアルキル（メタ）アクリレート、ヒドロキシエチル（メタ）アクリレート、ヒドロキシプロピル（メタ）アクリレート及びヒドロキシブチル（メタ）アクリレート等のヒドロキシアルキル（メタ）アクリレート、ポリエチレングリコールモノヒドロキシモノ（メタ）アクリレート及びポリプロピレングリコールモノヒドロキシモノ（メタ）アクリレート等のポリアルキレングリコールモノヒドロキシモノ（メタ）アクリレート、ポリエチレングリコールジ（メタ）アクリレート及びポリプロピレングリコールジ（メタ）アクリレート等のポリアルキレングリコールジ（メタ）アクリレート、ヒドロキシエチル（メタ）アクリレートのコハク酸付加物及びヒドロキシプロピル（メタ）アクリレートのコハク酸付加物等のヒドロキシアルキル（メタ）アクリレートのコハク酸付加物、（メタ）アクリル酸のフェニルグリシジルエーテル付加物、ポリエステル（メタ）アクリレート、並びにウレタン（メタ）アクリレート等がある。これらは、２種以上を併用することもできる。
【００３５】
反応性希釈剤を配合する場合の割合は、化合物（１）１０重量部に対して１００重量部以下、又有機溶剤を配合する場合の割合は、化合物（１）又はこれと反応性希釈剤（以下これらを硬化性成分という）の合計量１０重量部に対して１００重量部以下とすることが好ましい。
【００３６】
又、本発明においては、希釈剤として水を使用することが、木材を膨張させることができ、組成物の木材への含浸性を向上させることができるために好ましい。
水を使用する場合の割合は、硬化性成分１０重量部に対して１００重量部以下とすることが好ましく、より好ましくは１〜２０重量部である。水の割合が１００重量部を超えると、組成物の硬化性が低下する場合がある。
この場合、反応性希釈剤を併用するときは、上記挙げた例の中でも、ヒドロキシアルキル（メタ）アクリレート、ポリアルキレングリコールモノヒドロキシモノ（メタ）アクリレート及びポリアルキレングリコールジ（メタ）アクリレート等の親水性の（メタ）アクリレートを配合することが好ましい。
【００３７】
本発明の第３発明は、希釈剤として水を用いる組成物において、組成物に含まれる化合物（１）の一部又は全部が、有機アミン又はアンモニアで中和されたものを含有するものである。化合物（１）のカルボキシル基を有機アミン又はアンモニアの塩とすることにより、水への溶解性に優れたものとすることができる。組成物に含まれる化合物（１）の一部又は全部を、有機アミン又はアンモニアで中和する方法としては、常法に従えば良く、例えば有機アミン又はアンモニアの水溶液中に化合物（１）を配合することにより得ることができる。組成物中の化合物（１）に対する、有機アミン又はアンモニアの割合としては、化合物（１）の１モルに対して、０．５〜２モルが好ましく、より好ましくは等モルである。有機アミン又はアンモニアの割合の割合が０．５モルに満たないと、水への溶解性を充分改善することができなくなる場合があり、他方２モルを超えると、得られる組成物又は含浸処理木材に臭気の問題が発生する場合がある。ここで使用できる有機アミンは、種々の化合物が使用でき、例えば、トリエチルアミン、トリエタノールアミン及びモルフォリン等の３級アミン類、ジエチルアミン及びジエタノールアミン等の２級アミン、並びにモノエタノールアミン等の１級アミン等が挙げられる。これらの中でも、沸点が１２０℃以下の有機アミンを使用することが、組成物を木材に含浸させた後加熱による硬化において、アミンを蒸発させることができる、これにより得られる含浸処理木材が臭気がなく、耐水性に優れるため好ましい。
【００３８】
本発明の組成物には、貯蔵中のゲル化を防止し貯蔵安定性を増すために、安定剤を配合することができる。好適な安定剤としては、例えばハイドロキノン、ハイドロキノンモノメチルエーテル、ｔ−ブチルハイドロキノン及びカテコール等のフェノール類、ベンゾキノン、ナフトキノン及びジフェニルベンゾキノン等のキノン類、フェノチアジン、並びに銅塩等が挙げられる。これらの安定剤の使用量は、硬化性成分１００重量部に対して０．００００１〜０．０１重量部とするのが好ましい。
【００３９】
○使用方法
本発明の組成物を木材に含浸させる方法としては、種々の方法が使用でき、例えば、減圧含浸法、加圧含浸法及び常圧浸漬法等が挙げられる。
改質できる木材の種類は、多岐にわたっており、広葉樹、針葉樹及びその他の木材に使用することができる。
本発明の組成物の木材への含浸深さは、特に限定されず、木材の種類、改質目的に応じて種々設定すればよい。特に本発明の組成物は、木材の木質部、導管部及び細胞壁に対して優れた含浸性を有し、その含浸処理木材は高い硬度、寸法安定性及び耐湿性等を有する。
【００４０】
木材に含浸させた組成物を硬化させる方法としては、種々の方法が採用でき、組成物にラジカル重合開始剤を配合して、加熱や光により硬化させることができる。又、光による硬化と熱による硬化を併用することもできる。
【００４１】
加熱炉、赤外線、マイクロ波等の熱エネルギー源を使用して熱硬化させる場合は、熱重合開始剤を配合する。好適に用いられる熱重合開始剤としては、例えば、有機過酸化物としては、アゾビスイソブチロニトリル及び２，２−アゾビス−２−メチルブチロニトリル等のアゾ系化合物類、メチルエチルケトンパーオキサイド及びシクロヘキサノンパーオキサイド等のケトンパーオキサイド類、ジイソプロピルベンゼンハイドロパーオキサイド等のハイドロパーオキサイド類、ジクミルパーオキサイド等のアルキルパーオキサイド類、ベンゾイルパーオキサイド及びトルオイルパーオキサイド等のアシルパーオキサイド類、並びにクミルパーオキシオクトエート及びブチルパーオキシイソブチレート等のパーオキシエステル類等が挙げられ、無機過酸化物としては、過硫酸アンモニウム及び過硫酸カリウム等が挙げられる。
【００４２】
常温で放置して硬化させる場合、又は１００℃以下の比較的低温で加熱硬化させる場合には、上記熱重合開始剤と共に重合促進剤を配合することが好ましく、好ましい重合促進剤として例えばコバルト、鉄、マンガン等の金属とナフテン酸、リノール酸、アセチルアセトン等との有機金属塩類、ジメチルパラトルイジン、アスコルビン酸等の還元性アミン類及びその他の還元物質等が挙げられる。
【００４３】
紫外線又は可視光線の照射により硬化させる場合には、一般的に使用されている光開始剤や増感剤を配合する。好ましい光開始剤としては、ベンゾフェノン及びその誘導体、ベンゾイン、ベンゾインアルキルエーテル、２−メチル〔４−（メチルチオ）フェニル〕−２−モルフォリノ−１−プロパノン〔チバガイギー製イルガキュアー９０７〕、ベンジルジメチルケタール〔チバガイギー製イルガキュアー６５１〕、１−ヒドロキシシクロヘキシルフェニルケトン〔チバガイギー製イルガキュアー１８４〕、ジエトキシアセトフェノン〔ファーストケミカル製ファーストキュアーＤＥＡＰ〕、２−ヒドロキシ−２−メチル−１−フェニルプロパン−１−オン〔チバガイギー製ダロキュアー１１７３〕、４−（２−ヒドロキシエトキシ）フェニル（２−ヒドロキシ−２−プロピル）ケトン〔チバガイギー製イルガキュアー２９５９〕、２−ベンジル−２−ジメチルアミノ−１−（４−モルホリノフェニル）−ブタノン〔チバガイギー製イルガキュアー３６９〕、並びにカンファーキノン等が挙げられる。
【００４４】
これら熱重合開始剤及び重合促進剤、並びに光開始剤及び増感剤の配合量は、常法に従えば良く、例えば硬化性成分１００重量部に対して０．０１〜２０重量部が好ましい。０．０１重量部未満では、充分に重合させることができず、２０重量部を越えると、硬化性成分の量が相対的に減少するため、硬化物の特性が低下する恐れがある。特に好ましい開始剤の使用量としては、０．１〜１０重量部である。
組成物を電子線や放射線の照射により硬化させる場合には、重合開始剤の使用を省略することができる。
【００４５】
本発明の組成物では、化合物（１）中のカルボキシル基と木材中のセルロースの水酸基との反応を好ましく進行させるため、加熱により硬化させることが好ましい。この場合の加熱温度としては、１００℃以上が好ましい。
【００４６】
又、化合物（１）中のカルボキシル基と木材中のセルロースの水酸基とを反応を促進させる目的で、組成物中に種々のエステル化触媒を配合することもできる。エステル化触媒として種々のものが使用でき、硫酸、ｐ−トルエンスルホン酸及びメタンスルホン酸等の酸触媒が好ましい。
エステル化触媒の配合割合は、硬化性成分１００重量部に対して０．０１〜２０重量部が好ましい。０．０１重量部未満では、組成物を充分に重合させることができず、他方２０重量部を越えると、硬化性成分の量が相対的に減少するため、硬化物の特性が低下する恐れがある。特に好ましい触媒の使用量としては、０．１〜１０重量部である。
【００４７】
本発明の木材含浸処理用組成物には、上記の他、必要に応じて汎用の各種（メタ）アクリレート系オリゴマー、染料、顔料等、並びに木材への含浸量の調節のためにフィラー及びポリマー等を配合することもできる。
【００４８】
【作用】
本発明の組成物は、低揮発性で取り扱いが容易であり、木材への含浸性に優れ、反応性が高く、含浸処理した木材に耐湿性、寸法安定性を付与することができる。
特に化合物（１）のカルボキシル基を有機アミン又はアンモニアで中和した水溶液とした場合には、組成物の硬化後に水分を乾燥により蒸発させても、木材が水を含んでいた時の膨潤状態の同じ寸法を保つことができる。これは化合物（１）が木材の細胞壁内への浸透性に優れることと、化合物（１）が２つの（メタ）アクリロイル基、即ち２官能（メタ）アクリレートであるため、その硬化物が橋架けした三次元状のポリマーとなり、細胞壁からのポリマーの流出も非常に少なくなり、この嵩効果により含浸処理木材の寸法安定性も向上するものと考えられる。さらに化合物（１）中のカルボキシル基と木材のセルロース中の水酸基とがエステル結合を形成するため、寸法安定性の持続性もさらに向上する。
【００４９】
【実施例】
以下に、実施例及び比較例を挙げ、本発明をより具体的に説明する。なお、各例における部又は％は、特に断わらない限り重量基準である。
【００５０】
○評価方法
各例で得た木材含浸用処理組成物をカラマツ材の木口試験片（２×２×１０ｃｍ）に減圧法によって含浸させ、１２０℃で１時間の加熱処理を行い、組成物を硬化、乾燥させることにより含浸処理木材を製造した。
以下に各評価方法について示す。
【００５１】
・Ｔ方向バルキング率
Ｔ方向バルキング率は、木口試験片の接線方向の膨潤率で示しており、水のみで膨潤させた時を１００％としている。
【００５２】
・ＡＳＥ（寸法安定性）
含浸処理木材を温度１０３℃で２４時間乾燥させた後、温度２０℃で湿度９４％の条件下に３０日間保持し、寸法安定性を測定した。
寸法安定性は、次式で表されるＡＳＥ値で示した。
【００５３】
【式１】
0003576343.tif 000008
【００５４】
ここで、ＳＯ  は未含浸処理木材の膨潤率（％）を示し、Ｓは含浸処理木材の膨潤率（％）を示す。尚、ここでいう膨潤率は、吸湿試験前後の木材の体積変化の割合である。
【００５５】
・乾湿繰り返し後、ＡＳＥ
含浸硬化させた木材片を、−２０℃で２時間、６０℃で２時間を５サイクル繰り返して行った後、ＡＳＥを測定した。
【００５６】
・硬化状況
含浸処理木材を切断して、内部の組成物の硬化状態を目視で調べた。
硬化性：○は硬化が充分であることを意味し、×は硬化が不充分であることを意味する。
【００５７】
○合成例１
撹拌器、温度計及び上部に冷却管を備えたフラスコに、ヘキサンジオールのジグリシジルエーテル（分子量２３０）２３０ｇ（１モル）、アクリル酸（分子量７２）１４４ｇ（２モル）、触媒としてトリフェニルフォスフィン５．７ｇ（反応物全体に対して１％）及び重合防止剤としてハイドロキノンモノメチルエーテル０．２９ｇ（反応物全体に対して５００ｐｐｍ）を仕込んだ後、撹拌下加熱し、反応温度８０〜９０℃で１０時間反応を行った。反応液に、無水コハク酸（分子量１００）２００ｇ（２モル）を加え、さらに３時間８０℃で攪拌して、ヘキサンジオールのジグリシジルエーテルのジアクリレートのコハク酸２モル変性物を得た。これを化合物Ａとする。
【００５８】
○合成例２
ジエチレングリコールのジグリシジルエーテル（分子量２１８  ｎ＝２）２１８ｇ（１モル）、アクリル酸１４４ｇ（２モル）、触媒としてトリフェニルフォスフィン５．１ｇ（反応物全体に対して１％）、重合防止剤としてハイドロキノンモノメチルエーテル０．２６ｇ（反応物全体に対して５００ｐｐｍ）及びテトラヒドロ無水フタル酸（分子量１５２）１５２ｇ（１モル）を使用した以外は合成例１と同様の条件で反応を行いジエチレングリコールのジグリシジルエーテルのジアクリレートのテトラヒドロフタル酸１モル変性物を得た。これを化合物Ｂとする。
【００５９】
○合成例３
テトラエチレングリコールのジグリシジルエーテル（分子量３０６  ｎ＝４）３０６ｇ（１モル）、アクリル酸１４４ｇ（２モル）、触媒としてトリフェニルフォスフィン４．５ｇ（反応物全体に対して１％）、重合防止剤としてハイドロキノンモノメチルエーテル０．２３ｇ（反応物全体に対して５００ｐｐｍ）及び無水コハク酸（分子量１００）１００ｇ（１モル）を使用した以外は合成例１と同様の条件で反応を行い、テトラエチレングリコールのジグリシジルエーテルのジアクリレートのコハク酸１モル変性物を得た。これを化合物Ｃとする。
【００６０】
○実施例１
水３８．２部に２５％アンモニア水１１．８部を溶解させ、これに合成例１で得た化合物Ａの５０部を加えて化合物Ａのカルボキシル基を中和した。これに、ｐ−トルエンスルホン酸（以下ＰＴＳと略す）２部及び重合開始剤としてベンゾイルパーオキサイドを１部をさらに溶解させ、木材含浸処理用硬化性組成物を調製した。
得られた組成物の評価結果を表１に示す。
【００６１】
○実施例２及び同３
表１に示す成分を使用する以外は実施例１と同様の操作で、木材含浸処理用硬化性組成物を調製した。
得られた組成物の評価結果を表１に示す。
【００６２】
【表１】
0003576343.tif 000009
【００６３】
○比較例１
水５０部にポリエチレングリコールジアクリレート〔アロニックスＭ−２４５、東亞合成（株）製〕５０部を溶解させ、さらに重合開始剤としてベンゾイルパーオキサイドを１部をさらに溶解させ、木材含浸処理用硬化性組成物を調製した。
得られた組成物についての評価結果を表２に示す。
【００６４】
○比較例２
又、水５０部及びポリエチレングリコール〔ＰＥＧ１０００、三洋化成工業（株）製〕５０部を使用した以外は、比較例１と同様の方法で木材含浸処理用硬化性組成物を調製した。
得られた組成物についての評価結果を表２に示す。
【００６５】
【表２】
0003576343.tif 000010
１）ブリードが発生した。
【００６６】
【発明の効果】
本発明の木材含浸処理用硬化性組成物は、木材への含浸性に優れ、反応性が高く、低揮発性で取り扱いも容易であり、木材へ含浸させ硬化させることにより、木材に耐湿性、寸法安定性及び強度を付与することができ、木材の改質に優れた効果を発揮するものである。